Способ получения ванадата аммония
METHOD FOR AMMONIUM VANADATE PREPARATION

4
2
3
8
4
2
3
8
Изобретение относится к способам получения нано- и микроразмерных магнитных материалов, в частности к способу получения ванадата аммония со структурой фресноита состава (NH)VO, для которого наблюдается парамагнитное поведение с антиферромагнитным взаимодействием при температуре Кюри, равной 1.3 K. Кроме того, ванадат аммония (NH)VO представляет интерес в качестве ионно-электронного проводника, а также катодного материала литиевых источников тока.
4
2
3
8
4
2
3
8
2
5
4
2
5
2
5
4
4
2
3
8
Известен способ получения ванадата аммония состава (NH)VO (F.R. Theobalt, J.-G. Theobalt, J.C. Vedrine, R. Clad, J. Renard, Crystal growth, structure, electron paramagnetic resonance and magnetic properties of (NH)VO // J. Phys. Chem. Solids. 1984. V. 45. P. 581-587). В известном способе получение ванадата аммония проводят восстановлением пентаоксида ванадия VO порошком олова в растворе хлорида аммония NHCl. Реакцию проводят в специальном сосуде, состоящем из двух пробирок, соединенных перемычкой, что исключает прямое взаимодействие порошков пентаоксида ванадия VO и олова Sn. Порошки пентаоксида ванадия VO и олова Sn загружают в сосуд, помещая в отдельные пробирки, заполненные насыщенными растворами хлорида аммония NHCl. Реакционную массу нагревают до 120°C и выдерживают при данной температуре несколько дней. В результате образуется (NH)VO черного цвета с параметрами элементарной ячейки , .
4
2
6
16
Недостатком известного способа получения является длительность процесса, наличие в конечном продукте в качестве примесных фаз гексаванадата аммония состава (NH)VO и олова Sn.
2
4
4
2
4
4
2
4
Известен способ получение ванадата аммония (патент CN 102351245, МПК C01G 31/00, 2012 г.). В известном способе ванадат аммония получают в две стадии. На первой стадии раствор ванадата нагревают паром до 50-80°C, добавляют серную кислоту HSO до установления pH реакционного раствора 4÷6. Затем к реакционному раствору добавляют сульфат аммония (NH)SO в молярном соотношении (NH)SO/V=0.8: 1.5. На второй стадии, продолжая перемешивать и проводя тепловую обработку паром при 80-100°C, к кипящему реакционному раствору повторно добавляют серную кислоту до установления pH раствора 1.8-2.5. Обработку паром проводят в течение 50-200 минут. В результате образуется ванадат аммония в виде пасты, которую промывают горячей водой и сушат сжатым воздухом.
Недостатками известного способа являются многостадийность процесса, использование паровой обработки реакционной массы, что требует создания газовой герметичности рабочего пространства для поддержания требуемой температуры синтеза, а также получение конечного продукта в виде пасты, что затрудняет процесс его отделения и промывки.
4
3
4
3
8
Наиболее близким к предлагаемому техническому решению является способ получения ванадата аммония с пористой структурой (патент CN 103715407, МПК C01G 31/02, 2014 г., прототип). В известном способе порошок метаванадата аммония NHVO при перемешивании растворяют в воде, добавляют соляную кислоту HCl до установления pH раствора 1.5-3.0, после чего реакционную массу в течение 0-1.0 ч обрабатывают ультразвуком. Затем реакционный раствор помещают в микроволновой реактор, дополнительно снабженный ультрафиолетовой лампой мощностью 400-600 Вт, и выдерживают при температуре 60-90°C в течение 20-60 мин. Полученный продукт отделяют центрифугированием, промывают водой и сушат при 50-60°C в течение 6-8 ч. По данным рентгенофазового анализа состав полученного продукта соответствует NHVO.
Недостатком известного способа является сложность аппаратурного оформления процесса.
Таким образом, перед авторами стояла задача разработать более простой и технологичный способ получения ванадата аммония.
Поставленная задача решена в предлагаемом способе получения ванадата аммония, включающем получение исходного водного раствора метаванадата аммония с последующей термообработкой, отделением осадка, промывкой и сушкой, в котором исходный раствор дополнительно содержит сульфат ванадила гидрат, взятый в молярном соотношении 1: 2 по отношению к метаванадату аммония, при этом после приготовления исходного раствора к нему добавляют по каплям 25%-ный раствор гидроксида аммония до установления pH, равного 7-10.
В настоящее время из патентной и научно-технической литературы не известен низкотемпературный способ получения ванадата аммония с использованием в процессе водного раствора метаванадата аммония, содержащего сульфат ванадила гидрат при определенном молярном соотношении, с последующим установлением среды pH путем добавления гидроксида аммония.
4
2
3
8
4
2
2
4
2
3
7
2
6
13
2
5
4
2
4
3
4
2
3
8
4
2
3
8
4
3
4
4
10
4
3
8
2
4
6
13
2
4
2
3
8
4
3
8
4
3
4
4
3
4
2
3
8
5+
4+
Исследования, проведенные авторами, позволили сделать вывод, что ванадат аммония состава (NH)VO может быть получен при условии использования сульфата ванадила гидрата VOSO⋅3НО, в котором ионы ванадия имеют степень окисления, равную четырем, что позволяет синтезировать ванадат аммония со смешанной степень окисления ванадия (V/V = 2:1) и изменять pH реакционной массы в широком диапазоне. Кроме того, это позволяет получить ванадат аммония со 100% выходом, без возможных примесей в виде соединений VO или VO(OH), или VO⋅HO, или VO, или VO. Экспериментальным путем было установлено, что молярное соотношение исходных компонентов реакционной массы, точное соблюдение которого определяет состав и структуру конечного продукта, должно быть равно VOSO⋅3НО:NHVO=1:2. Необходимость соблюдения указанного соотношения обусловлена молярным соотношением компонентов конечного продукта (NH)VO. Проведение процесса в пределах заявляемого соотношения позволяет получать однофазный продукт, исключить процессы гидролиза метаванадата аммония и образование каких-либо примесных фаз. При уменьшении молярного соотношения исходных компонентов реакционной массы (содержание сульфата ванадила гидрата по отношению к метаванадату аммония меньше чем 0.5) дополнительно с основной фазой (NH)VO могут образовываться ванадаты аммония (NHVO, NHVO, NHVO). При увеличении молярного соотношения исходных компонентов реакционной массы (содержание сульфата ванадила гидрата по отношению к метаванадату аммония больше чем 0.5) в продуктах реакции наблюдаются в качестве примесей оксиды ванадия VO, VO, гидроксид ванадия (IV) VO(OH). Необходимость соблюдения заявляемого интервала pH обусловлена ионным состоянием ванадия в растворе. Проведение синтеза ванадата аммония при pH<7 приводит к образованию многофазного продукта, в котором наряду с основной фазой (NH)VO всегда присутствует NHVO. При pH>10 согласно диаграмме состояния ионов ванадия в растворе образуются ортованадат-ионы , приводящие к образованию водорастворимых соединений ванадия (NH)VO, NHVO и препятствующие формированию основной фазой (NH)VO.
4
3
4
2
4
2
Предлагаемый способ может быть осуществлен следующим образом. Берут порошок метаванадата аммония NHVO, растворяют в воде. К полученному раствору при перемешивании добавляют раствор сульфата ванадила гидрата VOSO⋅3НО, приготовленный растворением в молярном соотношении 2:1 по отношению к метаванадату аммония порошка VOSO⋅3НО в воде. К полученной смеси по каплям добавляют 25%-ный водный раствор гидроксида аммония до установления pH раствора 7.0÷10.0. Полученную реакционную массу помещают в термостат, нагревают до 60÷80°C и при этой температуре выдерживают 0.5÷2 часов. После этого полученный продукт фильтруют, промывают водой и сушат на воздухе при 60°C.
4
2
3
8
Аттестацию полученного продукта проводят с помощью рентгенофазового анализа (РФА) и сканирующей электронной микроскопии (СЭМ). По данным РФА полученный порошок черного цвета является ванадатом аммония состава (NH)VO. Согласно СЭМ частицы ванадата аммония имеют морфологию пластин длиной 4÷10 мкм и толщиной 0.6÷1.2 мкм. Микропластины агломерируются, образуя структуры, подобные сэндвичам.
Предлагаемый способ иллюстрируется следующими примерами.
4
3
4
2
4
2
4
2
3
8
4
2
3
8
4
2
3
8
Пример 1. Берут 1.56 г порошка метаванадата аммония NHVO, растворяют в 80 мл воды. К полученному раствору при перемешивании добавляют в молярном соотношении 2:1 раствор сульфата ванадила гидрата VOSO⋅3НО, приготовленный растворением 1.44 г порошка VOSO⋅3НО в 50 мл воды. К полученной смеси по каплям добавляют 25%-ный водный раствор гидроксида аммония до установления pH раствора 7.0. Полученную реакционную массу помещают в термостат, нагревают до 60°C и при этой температуре выдерживают 2 часа. Полученный продукт фильтруют, промывают водой и сушат на воздухе при 60°C. По данным рентгенофазового и электронно-микроскопического анализов полученный продукт однофазный, имеет состав (NH)VO, кристаллизуется в тетрагональной сингонии с параметрами кристаллической решетки ,  и состоит из агломерированных микропластин длиной 4÷10 мкм и толщиной 0.6÷1.2 мкм. На фиг.1 представлена рентгенограмма (NH)VO. На фиг.2 приведено СЭМ-изображение микрочастиц (NH)VO.
4
3
4
2
4
2
4
2
3
8
Пример 2. Берут 0.78 г порошка метаванадата аммония NHVO, растворяют в 50 мл воды. К полученному раствору при перемешивании добавляют в молярном соотношении 2:1 раствор сульфата ванадила гидрата VOSO⋅3НО, приготовленный растворением 0.72 г порошка VOSO⋅3НО в 30 мл воды. К полученной смеси по каплям добавляют 25%-ный водный раствор гидроксида аммония до установления pH раствора 10.0. Полученную реакционную массу помещают в термостат, нагревают до 80°C и при этой температуре выдерживают 0.5 часа. Полученный продукт фильтруют, промывают водой и сушат на воздухе при 60°C. По данным рентгенофазового и электронно-микроскопического анализов полученный продукт однофазный, имеет состав (NH)VO, кристаллизуется в тетрагональной сингонии с параметрами кристаллической решетки ,  и состоит из агломерированных микропластин длиной 4÷10 мкм и толщиной 0.6÷1.2 мкм.
4
3
4
2
4
2
4
2
3
8
Пример 3. Берут 0.78 г порошка метаванадата аммония NHVO, растворяют в 50 мл воды. К полученному раствору при перемешивании добавляют в молярном соотношении 2:1 раствор сульфата ванадила гидрата VOSO⋅3НО, приготовленный растворением 0.72 г порошка VOSO⋅3НО в 30 мл воды. К полученной смеси по каплям добавляют 25%-ный водный раствор гидроксида аммония до установления pH раствора 8.0. Полученную реакционную массу помещают в термостат, нагревают до 70°C и при этой температуре выдерживают 1.0 часа. Полученный продукт фильтруют, промывают водой и сушат на воздухе при 60°С. По данным рентгенофазового и электронно-микроскопического анализов полученный продукт однофазный, имеет состав (NH)VO, кристаллизуется в тетрагональной сингонии с параметрами кристаллической решетки ,  и состоит из агломерированных микропластин длиной 4÷10 мкм и толщиной 0.6÷1.2 мкм.
4
3
4
2
4
2
4
2
3
8
Пример 4. Берут 0.78 г порошка метаванадата аммония NHVO, растворяют в 50 мл воды. К полученному раствору при перемешивании добавляют в молярном соотношении 2:1 раствор сульфата ванадила гидрата VOSO⋅3НО, приготовленный растворением 0.72 г порошка VOSO⋅3НО в 30 мл воды. К полученной смеси по каплям добавляют 25%-ный водный раствор гидроксида аммония до установления pH раствора 7.5. Полученную реакционную массу помещают в термостат, нагревают до 80°C и при этой температуре выдерживают 2.0 часа. Полученный продукт фильтруют, промывают водой и сушат на воздухе при 60°C. По данным рентгенофазового и электронно-микроскопического анализов полученный продукт однофазный, имеет состав (NH)VO, кристаллизуется в тетрагональной сингонии с параметрами кристаллической решетки ,  и состоит из агломерированных микропластин длиной 4÷10 мкм и толщиной 0.6÷1.2 мкм.
4
2
3
8
Таким образом, авторами предложен технологичный и низкотемпературный способ получения ванадата аммония состава (NH)VO с морфологией микропластин, исключающий образование побочных продуктов в виде примесных фаз. Предложенный способ получения ванадата аммония также позволяет расширить технологические параметры проведения синтеза за счет увеличения интервала pH реакционной массы.
Работа выполнена в рамках проекта Минобрнауки РФ (уникальный идентификационный номер проекта RFMEF161314X0002).